СПОСОБ ИЗГОТОВЛЕНИЯ ПОЛОВОЙ ПАНЕЛИ И ПОЛОВАЯ ПАНЕЛЬ

1. Способ изготовления половой панели (1), содержащей несущую плиту (2), пробковый слой (3), грунт (5) и декоративный слой (6), при котором пробковый слой (3) наносят на несущую плиту (2) (этап 10), причем для образования грунта (5) на пробковый слой (3) наносят жидкую лаковую систему (20) с долей летучих компонентов максимум 10 об.% (этап 11) и на грунт (5) наносят и/или накатывают декоративный слой (6) (этап 13).
2. Способ по п.1, в котором для образования грунта (5) на пробковый слой (3) наносят лаковую систему (20) с долей летучих компонентов максимум 5 об.%, в частности максимум 5 об.% (этап 11).
3. Способ по п.1, в котором для образования грунта (5) на пробковый слой (3) наносят отверждаемую излучением, преимущественно УФ-отверждаемую лаковую систему (20).
4. Способ по п.2, в котором для образования грунта (5) на пробковый слой (3) наносят отверждаемую излучением, преимущественно УФ-отверждаемую лаковую систему (20).
5. Способ по п.1, в котором для образования грунта (5) на пробковый слой (3) наносят лаковую систему (20) на основе акриловой смолы, содержащей преимущественно, по меньшей мере, один полиакрилат и/или, по меньшей мере, один полиметакрилат.
6. Способ по п.2, в котором для образования грунта (5) на пробковый слой (3) наносят лаковую систему (20) на основе акриловой смолы, содержащей преимущественно, по меньшей мере, один полиакрилат и/или, по меньшей мере, один полиметакрилат.
7. Способ по п.3, при котором для образования грунта (5) на пробковый слой (3) наносят лаковую систему (20) на основе акриловой смолы, содержащей преимущественно, по меньшей мере, один полиакрилат и/или, по меньшей мере, один полиметакрилат.
8. Способ по одному из пп.1-7, в котором перед нанесением лаковой системы (20) для образования грунта (5) пробковый слой (3) нагревают до температуры 40-60°C, преимущественно примерно до 50°C.
9. Способ по п.8, в котором для образования грунта (5) лаковую систему (20) наносят с помощью валковой машины (21), преимущественно включающей в себя наносящий валок (24).
10. Способ по п.9, в котором для образования грунта (5) поверхность лаковой системы (20) после нанесения разглаживают посредством разглаживающего валка (28).
11. Способ по п.10, в котором грунт после нанесения на пробковый слой (3) шлифуют для разглаживания и/или улучшения адгезии (этап 12).
12. Способ по п.1, в котором на грунт (5) преимущественно посредством валка наносят грунтовочную краску.
13. Способ по п.1, в котором декоративный слой (6) печатают на грунте (5) или на грунтовочной краске преимущественно методом глубокой печати.
14. Способ по п.13, в котором на декоративный слой (6) наносят промотор адгезии (7).
15. Способ по п.14, в котором на промотор адгезии (7) или на декоративный слой (6) наносят заделочный слой (8).
16. Способ по п.1, в котором на несущую плиту (2) наносят пробковый слой (3) плотностью, по меньшей мере, 550 кг/м, преимущественно, по меньшей мере, 650 кг/м.
17. Способ по п.16, в котором на несущую плиту (2) наносят пробковый слой (3) толщиной менее 2 мм, преимущественно менее 1,5 мм.
18. Половая панель, содержащая несущую плиту (2), пробковый слой (3), грунт (5) и декоративный слой (6), отличающаяся тем, что она изготовлена способом по одному из пп.1-17.